"酸化物基準の質量表示で以下の成分:SiO248~56、B2O33~8、Al2O30.5~4、Li2O0~5、Na2O1~4、K2O2~7、Cs2O10~16、CaO5~9、MgO0~5、ZrO20.5~13、La2O35~12、SnO20~4、Σアルカリ金属酸化物16~21、Cs2OLa2O3SnO2≧19を含有し、1.54~1.58の屈折率nd及び少なくとも500のアルミニウム等価厚を有するBaO-フリー及びPbO-フリーのX線不透過性ガラス。酸化物基準の質量表示で以下の成分:SiO249~55、B2O34~8、Al2O31~4、Li2O0~4、Na2O1~3、K2O2~6、Cs2O11~15、CaO6~8、MgO0~4、ZrO21~12、La2O36~11、SnO20.1~3、Σアルカリ金属酸化物17~20、Cs2OLa2O3SnO2≧20を含有する請求項1に記載のX線不透過性ガラス。酸化物基準の質量表示で以下の成分:SiO250~54.5、B2O34~7.5、Al2O31~3.5、Li2O0~3、Na2O1~3、K2O2~5、Cs2O11~14、CaO6~8、MgO0~3、ZrO21~11、La2O37~10、SnO20.5~3、Σアルカリ金属酸化物17~19、Cs2OLa2O3SnO2≧21を含有する請求項1又は2に記載のX線不透過性ガラス。酸化物基準の質量表示でCs2OとLa2O3とSnO2の合計量が19~31、好ましくは20~28、特に好ましくは21~26である請求項1乃至3のいずれか一項に記載のX線不透過性ガラス。SiO2とZrO2の含量の比が、SiO2/ZrO2≧4である請求項1乃至4のいずれか一項に記載のX線不透過性ガラス。酸化物基準の質量表示でさらに以下の成分:WO30~3、Nb2O50~3、HfO20~3、Ta2O50~3、Sc2O30~3、Y2O30~3を含有する請求項1乃至5のいずれか一項に記載のX線不透過性ガラス。SrO及び/又はLi2O及び/又はフッ化物を含有していないか、及び/又は酸化物基準でZnOを5質量未満含有する請求項1乃至6のいずれか一項に記載のX線不透過性ガラス。請求項1乃至7のいずれか一項に記載のX線不透過性ガラスが酸化物基準で少なくとも95質量の割合からなるX線不透過性ガラス。好ましくは20μm以下、特に好ましくは10μm以下、とりわけ好ましくは0.1~5μmの平均粒度を有し、及び/又は得られる粉末粒子の表面が好ましくはシラン化されているガラス粉末としての請求項1乃至8のいずれか一項に記載のX線不透過性ガラスの使用。歯科用ガラスとしての、特に歯修復用複合材のフィラーとしての請求項9に記載のガラス粉末の使用。歯科用樹脂、好ましくはアクリレート、メタクリレート、2,2-ビス[4-3-メタクリロキシ-2-ヒドロキシプロポキシフェニル]プロパンビス-GMA、ウレタンメタクリレート、アルカンジオールジメタクリレート又はシアノアクリレートに基づく紫外線硬化性樹脂を含有する歯科用ガラス/樹脂複合材を製造するための請求項1乃至8のいずれか一項に記載のガラスの使用。-塑性の歯科用組成物におけるX線不透過剤としての、及び/又は-光学要素としての、及び/又は-電子部品、特にセンサー用のカバーガラス及び/又は基板ガラスとしての、及び/又は-ディスプレイ技術におけるカバーガラス及び/又は基板ガラスとしての、及び/又は-光電池におけるカバーガラス及び/又は基板ガラスとしての、及び/又は-OLED用のカバーガラス及び/又は基板ガラスとしての、及び/又は-生化学用途のためのカバーガラス及び/又は基板ガラスとしての、及び/又は-ランプガラスとしての、及び/又は-PVDプロセスにおけるターゲット材料としての、及び/又は-ガラスファイバーのコアガラス及び/又はクラッドガラスとしての、請求項1乃至8のいずれか一項に記載のガラスの使用。本発明の目的は、1.54~1.58の比較的低い屈折率ndを有するバリウム-フリー及び鉛-フリーのX線不透過性ガラスを提供することにある。ガラスは歯科用ガラスとして及び光学ガラスとして適し、また製造するのに低コストであるべきであるが、それにも拘わらず、高品質を有し、身体によって許容されるべきであり、受動的で活性な歯保護に適しているべきであり、また加工性、周囲の樹脂母材の硬化挙動及び長期間の安定性と強度に関して優れた特性を有するべきである。それに加えて、さらに本発明の目的は、本発明に係るガラスが非常に耐候性に優れることを確実にすることである。本発明に係るガラスのベース母材は、さらに最適の色軌跡を許容し、従って歯の色及び/又は光学適用の場合には通過する電磁線のスペクトルへの適応を許容するために、例えばFe2O3、AgO、CuOなどの着色性成分も含有するべきでない。さらに、ガラスは、散乱をもたらしたり同様に色印象を変える二次ガラス相及び/又は着色性粒子を含有するべきでない。前記目的を達成するために、本発明によれば、酸化物基準の質量表示で以下の成分:SiO248~56、B2O33~8、Al2O30.5~4、Li2O0~5、Na2O1~4、K2O2~7、Cs2O10~16、CaO5~9、MgO0~5、ZrO20.5~13、La2O35~12、SnO20~4、Σアルカリ金属酸化物16~21、Cs2OLa2O3SnO2≧19を含有し、1.54~1.58の屈折率nd及び少なくとも500のアルミニウム等価厚を有するBaO-フリー及びPbO-フリーのX線不透過性ガラスが提供される。さらに本発明によれば、それらのガラス粉末、歯科用ガラス、特に歯修復用複合材のフィラーとしての使用や、歯科用組成物におけるX線不透過剤や、光学要素としての使用、電子部品、ディスプレイ技術、光電池、OLED、生化学用途などのためのカバーガラス及び/又は基板ガラスとしての使用、ランプガラス、PVDプロセスにおけるターゲット材料、ガラスファイバーのコアガラス及び/又はクラッドガラスとしての使用など、種々の分野における用途も提供される。好ましい実施態様及び用途は、従属請求項に示されている。本発明に係るガラスは、1.54~1.58の屈折率ndを有する。従って、この屈折率範囲において利用可能な歯科用樹脂及び/又はエポキシ樹脂に非常によく調和し、その結果、自然な外観に関して歯科用ガラス/樹脂複合材に課される審美的な要求を効果的に満たす。本発明に係るガラスは、健康に有害なバリウム及び鉛あるいは他の物質を用いることなく、所望のX線吸収に関してバリウム及び/又は鉛含有歯科用ガラスの特性を達成する。X線吸収、従ってX線不透過性は、主としてCs2O及び/又はLa2O3及び/又はSnO2含量によって達成され;これらは、組み合わせて19質量以上の割合で本発明に係るガラス中に存在する。Cs2O、La2O3及びSnO2のいずれも、健康に無害なものと見なされる。本発明に係るガラスは、少なくとも500のアルミニウム等価厚ALETを有する。このことは、本発明に係るガラスで作成され、平坦な平行の表面及び2mmの厚さを有する小さなガラスプレートは、10mmの厚さを有する小さなアルミニウムプレートと同じX線減衰を生じるということを意味する。本発明の他の効果は、以下の説明からさらに明らかであろう。ベースとして、本発明に係るガラスは、ガラス形成成分として、48~56質量の割合でSiO2を含有する。これより高いSiO2含量は、不利なことに高い溶融温度になり易く、またX線不透過性を達成することができない。本発明に係るガラスの好ましい実施態様は、SiO2含量が49~55質量、特に好ましくは50~54.5質量の量である。48質量の下限よりも低くなると、失透に向かう傾向が低下する。本発明に係るガラスはまた、0.5質量以上、13質量以下の割合でZrO2を含有しなければならない。このジルコニウム含量は機械的性質を改善し、特にこの場合、引張強度及び圧縮強度を改善し、またガラスの脆性を低減する。さらにこの成分は、ガラスのX線不透過性の調和をもたらす。ZrO2含量は、好ましくは1~12質量、特に好ましくは1~11質量である。さらに、本発明者らは、ZrO2はケイ酸塩ガラスに難溶性であり、従って凝離が容易に生じ得るので、SiO2含量とZrO2含量の比率が4を越え、あるいは少なくとも4に等しいように維持されるべきであることを認識した。凝離した領域は、チンダル効果と同様に、通過する光を散乱する中心として作用する。歯科用ガラスの場合には、これらの散乱中心は審美的な印象を害し、従って、凝離したガラスは歯科用への適用には受け入れられない。一方、光学ガラスでは、散乱中心は、一般に送信に対する悪影響を有し、従って、凝離したガラスは殆どの光学的適用においても不適当である。本発明に係るガラスはまた、0.5~4質量の範囲のAl2O3を含有しなければならない。他のものの中で、Al2O3は良好な耐薬品性を提供する。しかしながら、ガラスを溶融困難にするような割合まで、特に熱間加工範囲において、ガラスの粘度が増大することを回避するためには、Al2O3含量は約4質量を超過すべきではない。また、4質量よりも高い含量は、ZrO2含有ガラスの溶融には不利である。従って、本発明に係るガラスは、好ましくは1~4質量、特に好ましくは1~3.5質量のAl2O3を含有する。B2O3は、3~8質量の範囲で本発明に係るガラス中に存在する。B2O3は融剤として供される。溶融温度を低下させることに加えて、B2O3の使用は、同時に本発明に係るガラスの結晶化安定性を改善する。約8質量よりも高い含量は、この系においては、良好な耐薬品性を害することを回避するためには推奨されない。4~8質量、特に好ましくは4~7.5質量のB2O3を使用することが好ましい。一方ではガラスの溶解をより容易にするために、本発明に係るガラス中に存在するアルカリ金属酸化物の合計量は、少なくとも16質量から高々21質量までである。しかしながら、アルカリ金属酸化物は、ガラスの耐薬品性を低減し得る。アルカリ金属酸化物の合計含量は、好ましくは17~20質量、特に好ましくは17~19質量である。本発明によれば、ガラス中のアルカリ金属酸化物の含量は、個々には、Li2Oは0~5質量、Na2Oは1~4質量、K2Oは2~7質量、Cs2Oは10~16質量である。K2Oは、SiO2及びZrO2含有ガラスの改善された溶融に特定の割合まで寄与することができる。本発明に係るガラスは、好ましくは2~6質量のK2O、特に好ましくは2~5質量のK2Oを含有する。Li2O含量は、好ましくは0~4質量、特に好ましくは0~3質量、さらに特に好ましくは本発明に係るガラスはLi2Oを含有しない。本発明に係るガラスは、好ましくはCeO2及びTiO2も含有しない。Cs2Oも溶融特性における改善に寄与するが、同時にX線不透過性を増大させ、かつ屈折率を調節するのに供される。本発明に係るガラスは、Cs2Oを好ましくは11~15質量、特に好ましくは11~14質量含有する。アルカリ金属Csは、アルカリ金属Li、Na、K及びRbに比べてガラス母材中でより不動性である。従って、上記アルカリ金属よりも、沈降する割合がより少なく、従って耐薬品性を毀損する割合がより少なくなる。既に述べたように、Cs2OLa2O3SnO2≧19質量の条件が満たされることが必要である。好ましくは20質量以上、特に好ましくは21質量以上である。本発明に係るガラスは、CaOとMgOからなる群から選ばれるアルカリ土類金属を含有している。CaO含有量は、5~9質量、好ましくは6~8質量である。MgOは任意であり、0~5質量、好ましくは0~4質量、特に好ましくは0~3質量の量で存在してもよい。尚、ZnOは任意であるが、含有しないことが好ましく、あるいは含有しても5質量未満であることが好ましい。本発明に係るガラスは、La2O3自体を5~12質量含有することができる。前述したように、La2O3は、おそらくはCs2O及び/又はZrO2及び/又はSnO2と一緒に、ガラスのX線不透過性を提供する。La2O3含量は、好ましくは6~11質量、特に好ましくは7~10質量である。まさにCs2O及びLa2O3と同様に、SnO2は、少なくとも500のALETを有する高いX線不透過性が達成されることに寄与している。この成分は、Cs2O及び/又はLa2O3と同じ程度に屈折率を増大させないという付加的な利点を有する。従って、SnO2はまた、同時に高いX線不透過性で1.54~1.58の低い屈折率に設定するように供する。従って、それは0~4質量の量でガラス中に存在できる。それは、好ましくは0.1~3質量、特に好ましくは0.5~3質量の量で本発明に係るガラス中に存在する。高いX線不透過性及びそれに応じてアルミニウム等価厚の特に高い値を達成するために、本発明に係るガラスの好ましい実施態様では、ガラス中に存在するCs2O及び/又はLa2O3及び/又はSnO2の合計量は、19~31質量、好ましくは20~28質量、特に好ましくは21~26質量である。本発明に係るガラスは、WO3及び/又はNb2O5及び/又はHfO2及び/又はTa2O5及び/又はSc2O3及び/又はY2O3を、個々にあるいは所望の組合せで各々の場合に0~3質量の量でさらに含有することができる。前述したように、本発明に係るガラスは、環境に有害であり、また健康に有害な成分BaO及び例えばPbOを含有しない。環境に有害であり及び/又は健康に有害な他の物質の添加も、好ましくは回避される。特に、本発明に係る好適なガラスはまた、BaO及びSrOも健康に関係のある幾つかの適用状況においては受け入れられないので含有しない。ガラスは、同様に、好ましくはフッ化物を含有しない。何故ならば、これらは耐薬品性を低下させ、及び/又は周囲領域において樹脂との望ましくない反応をもたらし得るからである。さらに本発明の好適な実施態様においては、本発明に係るガラスはまた、好ましくは特許請求の範囲及び/又は本明細書に記載されていない他の成分は含有しない。即ち、そのような実施態様によれば、ガラスは本質的に記載された成分から成る。ここで、本質的に成るという表現は、他の成分は高々不純物としては存在し得るが、個々の成分としてガラス組成物に故意に加えられていないことを意味する。フリーという表現も同様である。しかしながら、本発明はまた、さらに他のガラスのためのベースとしての本発明に係るガラスの使用も提供し、前記した本発明に係るガラスにさらに他の成分を5質量まで加えることができる。そのような場合、本発明によれば、ガラスは、少なくとも95質量程度までが前記したガラスから成る。本発明に係るガラスはすべて、非常に良好な耐薬品性で注目され、これは樹脂母材と協同して高度の非反応性になり、従って歯科用組成物全体の非常に長期間の耐用年数に帰着する。言うまでもなく、この目的に慣用の酸化物を加えることによりガラスの色外観を適合させることも可能である。ガラスに色を付与するのに適している酸化物は当業者に知られており;例としてはCuO及びCoOを挙げることができ、それらはこの目的のためには好ましくは0~0.1質量の量で加えることができる。本発明はまた、本発明に係るガラスで作られているガラス粉末を含む。ガラス粉末は、例えばドイツ特許DE4100604C1に記載されているように公知のプロセスによって製造される。本発明に係るガラス粉末は、好ましくは20μm以下、特に好ましくは10μm以下、とりわけ好ましくは0.1~5μmの平均粒度を有する。0.1μmの平均粒度が下限として達成でき、勿論、これより小さな平均粒度も同様に本発明に包含される。上述のガラス粉末は、一般に、フィラー及び/又は歯科用ガラスとして本発明に係るガラスの使用のための出発材料として供することができる。好適な実施態様においては、ガラス粉末の表面は従来の方法を用いてシラン化される。シラン化は、塑性の歯科用組成物の樹脂母材への無機フィラーの結合が改善されることを可能にする。前述したように、本発明に係るガラスは、歯科用ガラスとして好適に使用することができる。好ましくは、歯の修復のための複合材におけるフィラーとして、特に好ましくは実質的に化学的に不活性なフィラーを必要とするエポキシ樹脂に基づく複合材用のフィラーとして用いられる。歯科用組成物中のX線不透過剤として使用される本発明に係るガラスについてもまた、本発明の範囲内にある。ガラスは、例えばYbF3のような高価な結晶性のX線不透過剤と置き換えるのに適している。従って、本発明に係るガラスは、歯科用樹脂を含有する歯科用ガラス/樹脂複合材の製造のために好適に使用される。ここで、歯科用樹脂は、好ましくはアクリレート、メタクリレート、2,2-ビス[4-3-メタクリロキシ-2-ヒドロキシプロポキシフェニル]プロパンビス-GMA、ウレタンメタクリレート、アルカンジオールジメタクリレート又はシアノアクリレートに基づく紫外線硬化性樹脂である。同様に、本発明に係るガラスは、塑性の歯科用組成物におけるX線不透過剤として使用することが可能であり、またそのために提供される。本発明はまた、本発明に係るガラスを含んでいる光学要素としての本発明に係るガラスの使用も含む。光学要素は、すべての対象物、特に光学適用のために使用することができる構成部品であると理解されるべきである。これらは、それらの中を光が通過する構成部品であり得る。そのような構成部品の例は、カバーガラス及び/又はレンズ要素であるが、例えば鏡、ガラスファイバーのような他の構成部品の担体でもある。カバーガラスは電子部品を保護するために好適に使用される。言うまでもなく、これらはさらにオプトエレクトロニクス構成部品も含む。カバーガラスは、通常、平坦な平行の表面を有するガラスプレートの形態であり、好ましくは、例えば光などの電磁線がカバーガラスを通り抜けて電子部品と相互作用するのを許しながら周囲環境の作用から電子部品を保護するように、電子部品の上に取り付けられる。そのようなカバーガラスの例は、光学キャップ内にある電子イメージセンサーの保護のための要素、ウエハーレベルパッケージにおけるカバーウエハー、光電池のためのカバーガラス及び有機的な電子構成部品用の保護ガラスである。カバーガラスについてのさらに他の用途は、当業者にとって周知である。さらに、例えばカバーガラスが、好ましくはレンズの形態をしているかもしれない、少なくとも光学構造を有する領域に設けられる場合、光学機能をカバーガラスに一体化させることも可能である。マイクロレンズと共に設けられるカバーガラスは、通常、ディジタルカメラのイメージセンサー用のカバーガラスとして使用され、マイクロレンズは、通常、イメージセンサーに斜方向に当たる光を個々のセンサー要素ピクセル上に集める。言うまでもなく、電子部品が基板ガラスに埋設され及び/又はそれに適用された電子部品用の基板ガラスとして、本発明に係るガラスを使用することも可能である。その光学特性のために、本発明に係るガラスは光学用途のために使用することもできる。実質的に化学的に不活性であるために、例えばシリコンをベースとする光電池及び有機的な光電池をカバーする光電池における基板ガラス及び/又はカバーガラスとしての適用、及び/又は薄膜光電池モジュールのキャリアー材料としての適用に適している。本発明に係るガラスのX線吸収は、なかんずく、地球の大気の外側では特に強いX線にさらされ得るので、宇宙旅行における光電池モジュールを用いるときに特に有利である。その特性のために、本発明に係るガラスは、さらに、好ましくはOLEDs有機発光ダイオード類のためのカバーガラス及び/又は基板ガラスとして用いることができる。本発明に係るガラスは、生化学用途、特に分子篩プロセス用のカバーガラス及び/又は基板ガラスとしての使用にも適している。その高い熱安定性のために、本発明に係るガラスは、ランプガラスとして、特にハロゲンランプにおける使用に適している。ランプにおける光発生メカニズムがX線を生じる場合、本発明に係るガラスの特別の利点は、環境をX線から守ることができるということである。さらに、本発明は、物理的なプロセスによる本発明に係るガラスの蒸発、及び蒸発したガラスの部品上への蒸着を含む。そのような物理的気相蒸着プロセスPVDプロセスは当業者に知られており、例えばドイツ特許DE10222964B4に記載されている。ここで、本発明に係るガラスは、そのようなプロセスにおいて蒸発されるターゲットとして供される。本発明に係るガラスが蒸着してコーティングされた部品は、ガラスの耐薬品性及びそのX線吸収の両方から利益を得ることができる。本発明に係るガラスは、ガラスファイバーの出発材料としても使用することができる。用語ガラスファイバーは、すべてのタイプのガラスファイバー、特にコアだけを含むファイバー、及びコアと、その外周面に沿ってコアを好ましくは完全に囲む少なくとも1つのクラッドを有する所謂コア-クラッドファイバー、を包含する。本発明に係るガラスは、コアガラス及び/又はクラッドガラスとして使用することができる。本発明に係るガラスの組成範囲内では、ガラスの屈折率ndは、本発明に係るコアガラスが本発明に係るクラッドガラスより高い屈折率を有するように設定することができ、従って、光がコア-クラッド境界面で全反射によって非常に効率的に伝達される、所謂ステップインデックス型ファイバーが得られる。しかしながら、その良好な耐薬品性のために、推奨される適用分野はまた、特に、複合材料の補強材として及び/又はコンクリートの補強材として及び/又はコンクリートに埋め込まれる光ファイバーとしての、本発明に係るガラスファイバーの使用である。以下、実施例を示して本発明についてさらに具体的に説明するが、本発明が下記実施例に限定されないことはもとよりである。実施例1~4表1に、本発明の組成範囲内の好ましい4つの例示的な実施例を示す。尚、組成に関する詳細は、すべて質量で与えられている。ALET値はすべて、DINISO4049に関連して決定されたが、ディジタルX線装置を用いて決定された。そのプロセスで得られたグレイ-スケール値は、イメージプロセシングソフトウェアによって測定され、X線吸収はそれから決定された。各実施例に記載されているガラスは、以下のようにして製造した:清澄剤なしで酸化物用の原料を計量し、次いで充分に混合する。ガラスバッチはバッチ式溶解装置内で約1550°Cで溶解され、次いで清澄、均質化される。ガラスは、リボンとして、あるいは他の所望の寸法で、約1600°Cの温度で注入でき、また加工できる。大容量の連続装置では少なくとも約100Kだけ温度を低くすることができる。さらに加工するために、冷却されたガラスリボンは、高々10μmの平均粒度を有するガラス粉末を形成するために、ドイツ特許DE4100604C1から公知の方法により、粉砕された。ガラス特性は、粉末へ粉砕されなかったガラス塊に基づいて決定された。ガラスはすべて、酸、アルカリ及び水に対する優れた耐薬品性を有し;さらに、それらはできるだけ化学的に不活性である。表1はまた、屈折率nd、20~300°Cでの線熱膨張係数α20~300°C及び-30~70°Cでのα-30~70°Cを掲載している。後者は本発明に係るガラスが歯科用ガラスとして使用される場合には特別に興味があり、何故ならば、使用中に-30~70°Cの温度範囲が起こり得るためである。表1には、さらにアルミニウム等価厚ALET、及び本発明に係る各種ガラスの耐薬品性が掲載されている。ここで、SRはISO8424による耐酸性のクラスを表わし、ARはISO10629による耐アルカリ性のクラスを表わし、また、HGBはDINISO719による耐加水分解性のクラスを表わしている。表1に列挙されたガラスはすべて、20~300°Cの範囲において8×10-6/K未満の熱膨張係数αを有する。表1に示されているガラスは、少なくとも、BaO及び/又はSrOを含有しているガラスのそれと同じくらい良好なX線不透過性を有する。示されている実施例においては、513~619のALET値が得られている。実施例1~4のすべてに共通する特徴は、それらの耐薬品性は最良のSR、AR及びHGBのクラス1又は1.0に分類することができるということであり、また、これらの実施例は従って前述した用途に非常に適している。各実施例はまた、本発明に係るガラス系の屈折率ndは、顕著な耐薬品性に悪影響を及ぼすことなく1.55内外の適切な範囲内の意図した用途に適応することができることを実証している。その結果、歯科用組成物中のフィラーとして特に有利に使用することができるが、それだけでなく、なかんずく純度やまた耐薬品性及び熱安定性について高い要求がなされる他の用途にも有利に使用することができる。さらに、低コストで大きな産業規模で製造することができる。先行技術と比較して、本発明に係るガラスは、屈折率と膨張係数の適応性及び絶えず非常に良好な耐薬品性を、効率的なX線吸収とリンクするという更なる利点を有する。さらに、本発明に係るガラスは、比較的容易に溶融し、従って低コストで製造することができる。"